(57)【要約】【課題】偏光膜の両面に互いに異なる保護膜を貼り合わせたときの偏光板の反りの発生を低減する。【解決手段】互いに異なる第一及び第二保護膜１３，１４を偏光膜１２の両面に貼り合わせて偏光板１１を作製する。偏光板１１の吸収軸方向に関する第一及び第二保護膜１３，１４の吸水膨張率をそれぞれＸ１、Ｘ２とするとき、０．６５Ｘ２＜Ｘ１＜１．５５Ｘ２を満たすものを第一及び第二保護膜１３，１４として使用する。両保護膜１３，１４の各厚みをＹ１，Ｙ２は、その差の絶対値が２μｍより大きく１００μｍ未満の範囲となるようにする。さらに第一または第二保護膜１３，１４をセルローストリアセテートとし、偏光膜１２をポリビニルアルコール系ポリマーとする。これによって、貼り合わせた後の反りを低減した偏光板を得ることができる。【選択図】　　　図１
2004077768.tif 000002
【特許請求の範囲】
【請求項１】
偏光膜の両面に貼り合わされた保護膜の膜厚、物理的特性、成分のいずれかが互いに異なる偏光板において、
前記偏光板の一方の面に貼り合わされた第一の前記保護膜の前記偏光板の吸収軸方向における吸水膨張率をＸ１とし、他方の面に貼り合わされた第二の前記保護膜のそれをＸ２とするとき、０．６５Ｘ２＜Ｘ１＜１．５５Ｘ２を満たす前記保護膜を有することを特徴とする偏光板。
【請求項２】
前記第一保護膜の膜厚をＹ１（単位；μｍ）とし、前記第二保護膜の膜厚をＹ２（単位；μｍ）とするとき、Ｙ１とＹ２の差の絶対値が２より大きく１００未満であることを特徴とする請求項１記載の偏光板。
【請求項３】
前記第一保護膜または前記第二保護膜がセルロースアシレートであることを特徴とする請求項１または２記載の偏光板。
【請求項４】
前記偏光膜がポリビニルアルコール系ポリマーであることを特徴とする請求項１ないし３いずれかひとつ記載の偏光板。
【請求項５】
偏光膜の両面に貼り合わされた保護膜の膜厚、物理的特性、成分のいずれかが互いに異なる偏光板の製造方法において、
前記偏光板の一方の面に貼り合わされた第一の前記保護膜の前記偏光板の吸収軸方向における吸水膨張率をＸ１とし、他方の面に貼り合わされた第二の前記保護膜のそれをＸ２とするとき、０．６５Ｘ２＜Ｘ１＜１．５５Ｘ２を満たす前記保護膜を前記偏光膜に貼り合わせることを特徴とする偏光板の製造方法。
【発明の詳細な説明】
【０００１】
【発明の属する技術分野】
本発明は、偏光板及びその製造方法に関するものであり、光学補償フィルムや液晶パネルをはじめとする電子ディスプレイ等に用いられる偏光板及びその製造方法に関する。
【０００２】
【従来の技術】
電子ディスプレイに最も広く使いられているヨウ素型と呼ばれる偏光膜は、一般には、ポリビニルアルコール系ポリマーを主成分とするポリマーフィルムをヨウ素−ヨウ化カリウム等の水溶液に含浸させ、これを延伸配向させることによって製造されている。上記のヨウ素型偏光膜は、水の存在や加熱により偏光性能が損なわれるため、通常はその両面に保護膜を付与する。偏光板は、一般には偏光膜とその両面の保護膜をその基本構成としている。
【０００３】
従来は、偏光膜の両面に対して積層する保護膜は、主成分のポリマーの種類や、膜厚、物理的性質等が実質的に同じものを、偏光膜の両面に保護膜として貼合することが一般的であった。しかし、近年では、保護膜に光学補償性や位相差及びその制御性、防眩性等の機能性の付与が求められるようになり、偏光板の偏光膜の両面に対して膜厚や物理的特性等が互いに異なる保護膜を貼合する対応が図られている。
【０００４】
保護膜としては、低複屈折性、透明性、易取り扱い性の観点からセルロースアセテートフィルム等のセルロースアシレートフィルムが広く使われている。セルロースアシレートフィルムは、透明性、適度な透湿性を有し、機械的強度が大きいという特性を有している。また、偏光膜としては、ポリビニルアルコール系ポリマーフィルムが広く使われている。
【０００５】
上記のセルロースアシレートフィルムは、溶液製膜方法により製造されており、この方法は、ポリマーを溶媒によってドープにしたあと、このドープを流延ダイから支持体へ流延し、乾燥工程や必要に応じて冷却の工程を経ることでフィルムとして支持体より剥離し、搬送手段を用いて搬送しながら乾燥させることがその基本工程となっている。なお、搬送手段としては、搬送用ローラを用いて搬送方向にテンションを加えながらフィルムを搬送するローラ搬送と、フィルムの側端部を保持し、幅方向にテンションを加えながらフィルムを搬送するテンター搬送と、これら２つの搬送を組み合わせた搬送がある。
【０００６】
【発明が解決しようとする課題】
しかしながら、偏光膜の両面に互いに異なる保護膜を貼合した場合には、偏光板に反りが生じてしまうことがある。これは、外観が悪いのみならず、この偏光板を液晶パネルに貼り合わせる際の取り扱い性に劣るという問題につながる。
【０００７】
本発明は、上記課題に鑑みてなされたものであり、偏光膜に保護膜を貼り合わせて生じる反りを抑制した偏光板及びその製造方法を提供することを目的とする。
【０００８】
【課題を解決するための手段】
上記目的を達成するために、本発明の偏光板は、偏光膜の両面に貼り合わされた保護膜の膜厚、物理的特性、成分のいずれかが互いに異なる偏光板において、前記偏光板の一方の面に貼り合わされた第一の前記保護膜の前記偏光板の吸収軸方向における吸水膨張率をＸ１とし、他方の面に貼り合わされた第二の前記保護膜のそれをＸ２とするとき、０．６５Ｘ２＜Ｘ１＜１．５５Ｘ２を満たす前記保護膜を有することを特徴として構成されている。
【０００９】
さらに、前記第一保護膜の膜厚をＹ１（単位；μｍ）とし、前記第二保護膜の膜厚をＹ２（単位；μｍ）とするとき、Ｙ１とＹ２の差の絶対値が２より大きく１００未満とすることが好ましい。本発明の偏光板においては、前記第一保護膜または前記第二保護膜がセルロースアシレートであることが好ましく、前記偏光膜がポリビニルアルコール系ポリマーであることが好ましい。
【００１０】
また、本発明の偏光板の製造方法は、偏光膜の両面に貼り合わされた保護膜の膜厚、物理的特性、成分のいずれかが互いに異なる偏光板の製造方法において、前記偏光板の一方の面に貼り合わされた第一の前記保護膜の前記偏光板の吸収軸方向における吸水膨張率をＸ１とし、他方の面に貼り合わされた第二の前記保護膜のそれをＸ２とするとき、０．６５Ｘ２＜Ｘ１＜１．５５Ｘ２を満たす前記保護膜を前記偏光膜に貼り合わせることを特徴として構成されている。
【００１１】
【発明の実施の形態】
図１は本発明の実施形態を示すものであり、偏光板の断面図である。偏光板１１は偏光膜１２の両面にそれぞれ第一保護膜１３及び第二保護膜１４が貼り合わされた構造となっている。一方の面の第一保護膜１３と他方の面の第二保護膜１４とは、互いに異なるものである。ここで、互いに異なるとは、第一及び第二保護膜１３，１４を構成するポリマーの種類が互いに異なること、あるいは、保護膜に添加した各種添加剤の種類や配合比が互いに異なること等を意味している。さらに、成分が同じ化合物及び配合比からなる場合であっても、膜厚や、分子の配向状態、弾性率等の物理的性質が互いに異なる場合も含む。
【００１２】
ここで、偏光板の吸収軸方向Ｘに関して、第一保護膜１３の吸水膨張率（単位；％）をＸ１とし、第二保護膜１４のそれをＸ２とする。また、第一保護膜１３と第二保護膜１４の膜厚（単位；μｍ）をそれぞれＹ１、Ｙ２とし、Ｙ１とＹ２は異なる値となっている。本実施形態においては、吸水膨張率Ｘ１，Ｘ２が、０．６５Ｘ２＜Ｘ１＜１．５５Ｘ２を満たす第一及び第二保護膜１３，１４を用いている。これによって、第一及び第二保護膜１３，１４を偏光膜１２に貼り合わせた場合でも、偏光板１１としての反りの発生を低減することができる。
【００１３】
第一保護膜１３は、その吸水膨張率Ｘ１が第二保護膜１４の吸水膨張率Ｘ２の０．７０倍より大きく１．４０倍より小さい値とすることがさらに好ましく、０．８５倍より大きく１．２０倍より小さい値とすることがもっとも好ましい。ただし、吸水膨張率Ｘ１，Ｘ２の測定精度や第一保護膜１３及び第二保護膜１４の材料の選定等を考慮すると、実質的には、Ｘ１＞０．０２またはＸ２＞０．０２となる。なお、本実施形態において、偏光板１１の表裏を区別するものではない。
【００１４】
また、第一及び第二保護膜１３，１４のそれぞれの膜厚Ｙ１，Ｙ２に関して、Ｙ１とＹ２の差の絶対値が２より大きく１００未満であるときに、反りの低減効果が特に大きい。
【００１５】
図２は、浸水膨張率Ｘ１，Ｘ２の測定サンプルの平面図である。保護膜１２のサンプル片２１は、偏光膜の吸収軸方向Ｘに関して１２０ｍｍの長さＬＤの短冊状に切り取ったものである。測定の具体的方法は以下の通りである。まず、サンプル片２１を２３℃、相対湿度６５％で２時間放置した後、直径が６ｍｍの穴２１ａを２つ、１００ｍｍの間隔Ｌで開ける。サンプル片２１を短冊状とせずに、例えば正方形とした場合には、この間隔Ｌの測定方向が、偏光板の吸収軸方向Ｘと一致するように穴２１ａを開ける。
【００１６】
穴２１ａの間隔Ｌを、最小メモリが１／１０００ｍｍである市販のピンゲージにより測定し、これを基準寸法Ｌ１とする。次に、このサンプル片２１を２０℃の水に３０分間浸漬した後、直ちに前記ピンゲージにて２つの穴の間隔Ｌを測定し、この値を吸水寸法Ｌ２とする。このようにして測定した基準寸法Ｌ１及び湿潤寸法Ｌ２を計算式（Ｌ２−Ｌ１）／Ｌ１　×１００　に代入し、これを吸水膨張率Ｘ１，Ｘ２としている。
【００１７】
また、本発明において、第一及び第二保護膜１３，１４のポリマーとしては、セルロースアセテートやセルロースアセテートブチレート、セルロースアセテートプロピオネート等のセルロースアシレートが好ましく、中でもセルロースアセテートがもっとも好ましい。ただし、これに限定されるものではなく、その他に、公知である保護膜としての各種ポリマーを用いることができる。例えば、ポリエチレンテレフタレート、ポリエチレン−２，６−ナフタレート等のポリエステルの他、ポリカーボネート、ポリスチレン、ポリアミドや各種ポリオレフィン等を挙げることができ、この中では、ゼオネックス、ゼオノア（以上共に商品名、日本ゼオン（株）製）、ＡＲＴＯＮ（以上商品名、ＪＳＲ（株））等のポリオレフィン類が好適である。
【００１８】
セルロースアシレート等を溶液製膜方法によりフィルム化する場合、一般的には、そのフィルム化条件によってフィルムの各種性状は変化する。吸水膨張率Ｘ１，Ｘ２についても同様で、例えば、支持体の材質や温度、乾燥速度等の影響をうける。溶液製膜方法では、まず、フィルム化をするために、その成分を溶媒によって溶解、あるいは分散してドープを調製する。その調整方法としては、常温における溶解が一般的であるが、必要に応じ、冷却溶解法や高温溶解法を適用することができる。
【００１９】
冷却溶解法では、まず、−１０〜４０℃くらいの室温近辺の温度で、溶媒中にセルロースアシレート等のポリマーや添加剤を同時にあるいは逐次的に、撹拌しながら徐々に添加する。各成分の溶液あるいは分散液をそれぞれ調製してからこれらの液を混合する場合もある。冷却は、例えば、ドライアイス・メタノール浴（−７５℃）や冷却したジエチレングリコール溶液（−３０〜−２０℃）中で実施できる。このように冷却すると、ドープの固形成分と溶媒の混合物は固化する。さらに、これを概ね０〜２００℃に加温すると、溶媒中に各成分が流動する溶液となる。昇温は、室温中に放置するだけでもよし、温浴中で加温してもよい。
【００２０】
高温溶解法では、まず、−１０〜４０℃くらいの室温近辺の温度で、溶媒中にセルロースアシレート等のポリマーや添加剤を同時にあるいは逐次的に、撹拌しながら徐々に添加する。次に溶媒を概ね０．２ＭＰａ〜３０ＭＰａの加圧下で７０〜２４０℃に加熱する。この加熱温度は、８０〜２２０℃とすることが好ましい。次に、加熱した溶液あるいは分散液を、使用した溶媒のうち、最も低い沸点のものの沸点以下に冷却する。一般には、これを−１０〜５０℃に冷却して常圧に戻す。好ましくは、冷却水等の各種冷媒を用いて、装置冷却により冷却する。
【００２１】
得られたドープは、ドープ供給手段（ダイ）により、支持体上に流延される。支持体としては、金属バンドやドラム、ガラス板等を用いる。以上の支持体上である程度ドープを乾燥して剛性を付与し、フイルムとして支持体から剥離する。次いで各種の搬送手段により乾燥部を通過させて溶媒を除去し、第一及び第二保護膜１３，１４のためのフィルムを得る。
【００２２】
本発明の偏光膜の主成分となるポリマーとしてはポリビニルアルコール系ポリマーが最も好ましい。ポリビニルアルコール系ポリマーとしては、ポリビニルアルコールの他、アルキル変性ポリビニルアルコールを例示することができる。また、ポリビニルアルコール系ポリマーは、通常酢酸ビニルを重合したポリ酢酸ビニルをけん化して製造されるが、不飽和カルボン酸やその誘導体（例えば塩、エステル、アミド、ニトリル等）、オレフィン類、ビニルエーテル類、不飽和スルホン酸塩等の酢酸ビニルと共重合可能な化合物が少量共重合されているものでもよい。アルキル変性ポリビニルアルコールは、末端にアルキル基を有するものであって、けん化度が８０％以上で、重合度が２００以上のものが好ましい。
【００２３】
本発明において偏光膜１２として用いることができるポリビニルアルコール系以外のポリマーとしては、例えば、ポリカーボネート系ポリマーやセルロース系ポリマー等を挙げることができる。
【００２４】
偏光膜１２の主成分としてポリビニルアルコール系ポリマーを用いた場合は、このフィルムを一般的染色方法である気相吸着法あるいは液相吸着法によって染色する。本実施形態においては液相吸着法を用いたが、本発明は染色方法に依存するものではない。
【００２５】
液相吸着による染色には、ここではヨウ素を用いるがこれに限定されるものではない。ポリビニルアルコールフィルムをヨウ素／ヨウ化カリウム（ＫＩ）水溶液に、３０秒以上５０００秒以下の浸積時間をもって浸漬した。このときの水溶液は、ヨウ素の濃度を０．１ｇ／リットル以上２０ｇ／リットル以下とし、ヨウ化カリウムの濃度を１ｇ／リットル以上１００ｇ／リットル以下とすることが好ましい。また、浸漬時の水溶液の温度は５℃以上５０℃以下の範囲に設定されることが好ましい。
【００２６】
液相吸着方法としては、上記の浸漬法に限らず、ヨウ素あるいはその他の染料溶液をポリビニルアルコールフィルムに塗布する方法や噴霧する方法など、公知の方法を適用してよい。染色を実施するのは、ポリビニルアルコールフィルムを延伸する前であっても延伸した後でもよいが、ポリビニルアルコールフィルムは染色を施されることにより適度に膨潤して延伸されやすくなることから、延伸工程の前に染色工程を設けることが特に好ましい。
【００２７】
ヨウ素の代わりに二色性色素で染色することも好適である。二色性色素としては、アゾ系色素やスチルベン系色素、ピラゾロン系色素、トリフェニルメタン系色素、キノリン系色素、オキサジン系色素、チアジン系色素、アントラキノン系色素等の色素系化合物を例示することができる。なお、水溶性の色素系化合物が好ましいがこの限りではない。また、これらの二色性色素の分子中に、スルホン酸基やアミノ基、水酸基等の親水性官能基が導入されていることが好ましい。
【００２８】
二色性色素としては、シー・アイ・ダイレクト・イエロー１２、シー・アイ・ダイレクト・オレンジ３９、シー・アイ・ダイレクト・オレンジ７２、シー・アイ・ダイレクト・レッド３９、シー・アイ・ダイレクト・レッド７９、シー・アイ・ダイレクト・レッド８１、シー・アイ・ダイレクト・レッド８３、シー・アイ・ダイレクト・レッド８９、シー・アイ・ダイレクト・バイオレット４８、シー・アイ・ダイレクト・ブルー６７、シー・アイ・ダイレクト・ブルー９０、シー・アイ・ダイレクト・グリーン５９、シー・アイ・アシッド・レッド３７等が例として挙げられる。
【００２９】
さらに、特開平１−１６１２０２号公報、特開平１−１７２９０６号公報、特開平１−１７２９０７号公報、特開平１−１８３６０２号公報、特開平１−２４８１０５号公報、特開平１−２６５２０５号公報、特開平７−２６１０２４号公報等に記載の色素等が挙げられる。これらの二色性色素の化合物は、遊離酸やアルカリ金属塩、アンモニウム塩、アミン類の塩として用いられる。
【００３０】
上記の二色性色素化合物を２種以上を配合することにより、各種の色相を有する偏光子を製造することができる。偏光素子、または、偏光板として偏光軸を直交させたときに黒色を呈する化合物や、黒色を呈するように各種の二色性色素化合物を配合したものが、単板透過率と偏光率の双方に優れており好ましい。
【００３１】
染色したポリビニルアルコール系フィルムを延伸して偏光膜を製造する際には、ポリビニルアルコールを架橋させる化合物を用いている。具体的には、任意の工程において架橋剤溶液にポリビニルアルコール系フィルムを浸積して架橋剤を含有させる。浸積する代わりに、架橋剤溶液をフィルムに塗布あるいは噴霧等してもよい。ポリビニルアルコール系フィルムは、架橋剤の含有によって十分に硬膜化され、この結果、適切な配向が付与される。なお、ポリビニルアルコール系ポリマーの架橋剤としては、米国再発行明細書第２３２８９７号に記載のものの他、公知の架橋剤を使用することができるが、中でもホウ酸類がもっとも好ましい。
【００３２】
第一及び第二保護膜１３，１４と偏光膜１２の貼り合わせは、接着剤を介して積層する方法や、保護膜１３，１４あるいは偏光膜１２の少なくとも一方の貼り合わせ面の化学的改質等の表面処理により接着性をもたせて積層する方法など、公知の貼り合わせ方法を適用することができる。保護膜としてセルロースアシレートを用いたときには、その表面処理方法として、特に、酸処理、アルカリ処理、コロナ放電処理、グロー放電処理、紫外線照射処理等が好ましい。
【００３３】
本実施形態においては、第一及び第二保護膜１３，１４の表面処理のあと、接着剤を介して両保護膜１３，１４と偏光膜１２を貼り合わせている。この表面処理はアルカリによるけん化としている。具体的には、第一及び第二保護膜１３，１４となるセルロースアシレートフィルムを、アルカリ溶液に浸漬した後、酸性溶液で中和し、水洗してこれを乾燥した。アルカリ溶液としては、水酸化ナトリウムや水酸化カリウムの水溶液を用い、その濃度を０．１〜３．０Ｎとすることが好ましい。また、アルカリ溶液の温度を室温〜９０℃の範囲とすることが好ましい。
【００３４】
偏光膜１２と第一及び第二保護膜１３，１４とを接着剤によって貼り合わせる場合には、公知の各種接着剤を用いることができる。中でも、アセトアセチル基やスルホン酸基、カルボキシル基、オキシアルキレン基等を有する変性ポリビニルアルコールを含むポリビニルアルコール系ポリマーやホウ素化合物の水溶液が好ましい。この接着剤は、乾燥した後の厚みが０．０１μｍ以上１０μｍ以下となるように付与することが好ましく、０．０５μｍ以上５μｍ以下となるように付与することがさらに好ましい。
【００３５】
さらに、第一または第二保護膜１３，１４の表面には、反射防止層や防眩層、滑り付与層、易接着層等を付与することができる。さらに、この偏光板を構成する保護膜面上に光学補償シートを貼り合わせ、これを光学補償フィルムとして用いることもできる。これらの製品は、液晶表示装置の一部を構成することもできる。
【００３６】
【実施例】
以下に、実施例をもって本発明を説明するが、本発明はこれらに限定されるものではない。２種類のドープＩ，ＩＩを調製し、各ドープＩ，ＩＩから溶液製膜により５種類のフィルムＡ，Ｂ，Ｃ，Ｄ，Ｅを作製し、これらを第一及び第二保護膜１３，１４とした。各ドープＩ，ＩＩの配合比及び調製方法と、第一及び第二保護膜１３，１４となるフィルムＡ〜Ｅの作製条件と、偏光板１１の作製方法は以下の通りである。
【００３７】
2004077768.tif 000003
からなる混合溶媒を適宜添加して攪拌し、固形分濃度が１８．５重量％のドープＩを得た。
【００３８】
2004077768.tif 000004
からなる混合溶媒を適宜添加して攪拌し、固形分濃度が２３．５重量％のドープＩＩを得た。
【００３９】
（フィルムＡの作製）
ドープＩを支持体上に流延し、自己支持性をもったところでフィルムとして剥ぎ取った。剥ぎ取った後のフィルムをテンター装置及びローラ乾燥室で十分乾燥させ、フィルムＡとして巻き取った。用いた支持体は金属バンドである。フィルムＡの厚みは８０μｍであり、フィルムの長手方向における吸水膨張率は０．４９％であった。
【００４０】
（フィルムＢの作製）
ドープＩを支持体上に流延し、自己支持性をもったところでフィルムとして剥ぎ取った。剥ぎ取った後のフィルムをテンター装置及びローラ乾燥室で十分乾燥させ、フィルムＢとして巻き取った。用いた支持体は金属バンドである。フィルムＢの厚みは６０μｍであり、フィルムの長手方向における吸水膨張率は０．４９％であった。
【００４１】
（フィルムＣの作製）
ドープＩＩを支持体上に流延し、自己支持性をもったところでフィルムとして剥ぎ取った。剥ぎ取った後のフィルムをテンター装置及びローラ乾燥室で十分乾燥させ、フィルムＣとして巻き取った。用いた支持体は金属ドラムであって、流延時の金属ドラムの温度は−３℃とした。フィルムＣの厚みは８０μｍであり、フィルムの長手方向における吸水膨張率は０．２５％であった。
【００４２】
（フィルムＤの作製）
ドープＩＩを支持体上に流延し、自己支持性をもったところでフィルムとして剥ぎ取った。剥ぎ取った後のフィルムをテンター装置及びローラ乾燥室で十分乾燥させ、フィルムＤとして巻き取った。用いた支持体は金属ドラムであって、流延時の金属ドラムの温度は−３℃とした。フィルムＤの厚みは１０８μｍであり、フィルムＤの長手方向における吸水膨張率は０．２８％であった。
【００４３】
（フィルムＥの作製）
ドープＩＩを支持体上に流延し、乾燥した後でフィルムとして剥ぎ取った。剥ぎ取った後のフィルムをスチール製の枠に固定し、１２０℃に設定した恒温槽にて３０分乾燥してフィルムＥを得た。フィルムＥの厚みは８０μｍであり、フィルムＥの長手方向における吸水膨張率は０．３５％であった。
【００４４】
（偏光膜の作製）
ヨウ素濃度を０．３ｇ／リットル、ヨウ化カリウム濃度を１８．０ｇ／リットルとした２５℃の水溶液に、厚みが７５μｍのポリビニルアルコールフィルム（（株）クラレ製）を浸漬した。これをさらにホウ酸濃度を８０ｇ／リットル、ヨウ化カリウム濃度を３０ｇ／リットルとした５０℃の水溶液中にて５．０倍に延伸し、偏光膜を得た。
【００４５】
（偏光板の作製）
フィルムＡ〜Ｅを５０℃の水酸化ナトリウムの１．５Ｎ水溶液で１８０秒処理した後、中和して水洗処理を行い、直ちに表１に示す組み合わせによって偏光膜１２の両面に保護膜１３，１４として貼り合わせた。表１において第一及び第二保護膜１３，１４の記載は用いたフィルムの種類を表している。なお、張り合わせには、フィルムＡ〜Ｅを作製した際の長手方向を、ポリビニルアルコールの延伸方向に一致させて接着剤を介した。接着剤としてはポリビニルアルコール（商品名ＰＶＡ−１１７Ｈ、（株）クラレ製）の４重量％水溶液を用いた。貼り合わせた後、これを８０℃に設定した空気恒温槽にて３０分間乾燥処理し、偏光板を得た。また、第一及び第二保護膜１３，１４として同じものを使用した３種類の偏光板を作製し、これらを表１における参考例１〜３とした。
【００４６】
（偏光板の反りの評価）
作製した偏光板１１を、その吸収軸が対角線となるように縦が１０ｃｍ、横が１０ｃｍの正方形に裁断し、これを、常温常湿環境にて３０分放置した。これを平滑なガラス板上に載せて、ガラス板から浮いた正方形の頂点の、ガラス板からの高さをスケールで測定した。その高さのうち、最大の値を反り値（単位：ｍｍ）とし、さらに、その値により偏光板として好ましいものを○、好ましくないものを×として表１に記している。
【００４７】
【表１】
2004077768.tif 000005
【００４８】
本実施例の結果、実施例１〜４にて作製された偏光板のいずれにおいても反り値は小さく、本発明の偏光板及び製造方法は非常に有効であることがわかる。
【００４９】
【発明の効果】
以上のように、本発明により、保護膜を偏光膜に貼り合わせた際の反りを低減した偏光板を得ることができ、外観及び取り扱い性に優れたものを得ることが可能となった。
【図面の簡単な説明】
【図１】本発明の偏光板の断面図である。
【図２】本発明の実施形態であり、保護膜の吸水膨張率を測定するサンプルの平面図である。
【符号の説明】
１１　　偏光板
１２　　偏光膜
１３　　第一保護膜
１４　　第二保護膜
２１　　吸水膨張率測定サンプル片
Ｘ　　　偏光板の吸収軸方向
Ｙ１　　第一保護膜の厚み
Ｙ２　　第二保護膜の厚み
【図１】
2004077768.tif 000006
【図２】
2004077768.tif 000007